СПОСОБ ИЗГОТОВЛЕНИЯ ПОСТОЯННЫХ МАГНИТОВ ИЗ СПЛАВОВ НА ОСНОВЕ РЕДКОЗЕМЕЛЬНЫХ ЭЛЕМЕНТОВ, ЖЕЛЕЗА И КОБАЛЬТА С УЛУЧШЕННЫМИ МАГНИТНЫМИ ХАРАКТЕРИСТИКАМИ

1. Способ получения спеченного постоянного магнита из сплавов на основе редкоземельных элементов, железа и кобальта, включающий: выплавку и разливку сплава, в том числе по технологии strip casting приготовление порошков со средним размером частиц 2.5-5 мкм измельчением сплава в вибрационной или струйной мельнице, загрузку порошков в матрицы для прессования или в контейнеры для спекания, текстурование порошков в постоянном магнитном поле напряженностью 10-20 кЭ, уплотнение порошков вибрацией с частотой 10-50 Гц и/или сжатием порошка поршнем в направлении, перпендикулярном приложению магнитного поля, до плотности 20-45% от плотности исходного литого сплава и последующее спекание порошков, отличающийся тем, что для повышения степени текстуры магнитов порошки засыпают в матрицы или контейнеры для спекания, помещенные во включенное магнитное поле.
2. Способ по п. 1, отличающийся тем, что текстурованный в электромагните порошок, находящийся в эластичных матрицах, дополнительно текстурируют в импульсном магнитном поле напряженностью 35 кЭ с длительностью импульса 10 мсек в направлении, совпадающем с направлением поля электромагнита, а затем прессуют в гидростате при давлении 1.6-2.6 кбар, после чего пресс-заготовки извлекают из эластичных матриц и отправляют на спекание.
3. Способ по п. 1, отличающийся тем, что контейнеры для спекания с загруженным текстурованным в электромагните порошком закрывают крышками, после чего порошки спекают непосредственно в контейнерах.